(57)【特許請求の範囲】
【請求項１】
二量化脂肪酸及び／又はその誘導体の残基を含むポリマーを含有するポリマー組成物の射出成形品、ブロー成形品又は押し出し成形品である造形品において、前記ポリマー組成物がエポキシ化可塑剤を含み、前記ポリマーがポリエステルのハードセグメントを含む熱可塑性エラストマーであることを特徴とする、造形品。
【請求項２】
前記エポキシ化可塑剤がエポキシ化植物油である、請求項１に記載の造形品。
【請求項３】
エポキシ化植物油が、エポキシ化大豆油、エポキシ化亜麻仁油又はエポキシ化トール油である、請求項２に記載の造形品。
【請求項４】
エポキシ化植物油がエポキシ化大豆油である、請求項２に記載の造形品。
【請求項５】
エポキシ化植物油の量が、二量化脂肪酸及び／又はその誘導体の残基の総量の１０〜２００重量％である、請求項２〜４のいずれか一項に記載の造形品。
【請求項６】
エポキシ化可塑剤が、０．１〜１５重量％のオキシラン酸素を含む、請求項１〜５のいずれか一項に記載の造形品。
【請求項７】
前記ポリマーが、ナイロン又はポリカーボネートのハードセグメントをさらに含む熱可塑性エラストマーである、請求項１〜６のいずれか一項に記載の造形品。
【請求項８】
前記ポリエステルのハードセグメントが、１，４−ブチレンジオールとテレフタル酸との反復単位を含む、請求項１〜７のいずれか一項に記載の造形品。
【請求項９】
前記ポリマーが二量化脂肪酸の残基及び二量化脂肪アミンの残基を含む、請求項１〜８のいずれか一項に記載の造形品。
【発明の詳細な説明】
【発明の詳細な説明】
【０００１】
本発明は、二量化脂肪酸及び／又はその誘導体の残基を含むポリマーを含有するポリマー組成物に関する。
【０００２】
再生可能資源から得ることのできる残基をポリマーに使用することは、ますます重要になっている。化石炭素から製造する必要のない、再生可能な資源から得ることのできるモノマー単位を使用することは、ポリマーの製造によって放出される温室効果ガス（ｇｒｅｅｎｈｏｕｓｅ  ｇａｓｓｅｓ）を減少させる望ましい方法である。
【０００３】
好例として、ポリマーにおける二量化脂肪酸残基の使用がある。二量化脂肪酸残基は、柔軟性をポリマーに付与するために使用される。
【０００４】
米国特許出願公開第２００６／０２３５１９０号明細書からは、二量化脂肪酸の残基を含む、半晶質で溶融加工可能な部分芳香族コポリアミドが知られている。
【０００５】
二量化脂肪酸は、二量化脂肪酸を共重合させるのに使用できる２個のカルボン酸基を含む。二量化脂肪酸を共重合させてポリアミドにするために、脂肪族ジアミン（例えば、ヘキサメチレンジアミン）を使用する。同じ原理が、例えば、ポリエステルハードセグメントを含む熱可塑性エラストマーについて知られている。その場合、２個のカルボン酸基の修飾を行わずに二量化脂肪酸を使用できる。
【０００６】
二量化脂肪酸の残基を含むポリマーの柔軟性は、残基を含んでいない同じポリマーから比べて、向上する。またガラス転移温度も低いレベルに減少する。
【０００７】
多数のポリマー用途において、低い温度で柔軟性を付与するために、ガラス温度が低いことが求められる。好例として、非常な低温において変形及び衝撃に耐えることができる必要のある自動車部品がある。
【０００８】
ガラス転移温度の更なる減少は、二量化脂肪酸の残基の量を増大させることによって達成されるであろう。しかし、それによって、望ましくないポリマー溶融温度の低下及び機械的性質の低下（例えば、剛性の低下及びポリマーのクリープの増大）がもたらされる。さらにガラス転移温度の減少は、それほどではない。
【０００９】
これは、非常に望ましくないことである。なぜなら、その同じ部品は、（例えば、車の塗装工程の間の）非常な高温にも耐えることができなければならないが、それは、部品がボンネットの下で使用されるか、あるいは部品が太陽にさらされるからである。
【００１０】
したがって本発明の目的は、二量化脂肪酸及び／又はその誘導体の残基を含むポリマーを含有するポリマー組成物であって、知られているポリマー組成物よりもその溶融温度を高いレベルに維持しつつ、ガラス転移温度が低いポリマー組成物を提供することである。
【００１１】
意外にも、この目的は、エポキシ化可塑剤を含有するポリマー組成物の提供によって達成される。
【００１２】
本発明によるポリマー組成物は、溶融温度又は軟化温度が高く保たれるが、ガラス転移温度が低くなる。
【００１３】
更なる利点は、ポリマー組成物の機械的性質（特に剛性）が室温（２３℃）で高いレベルに保たれることである。
【００１４】
エポキシ化可塑剤の例としては、エポキシ化ポリブタジエン、エポキシ化ポリブタジエンブロックコポリマー、エポキシ化植物油及びエポキシ化変性ベジラブル油（例えば、エポキシ化されたエステル化脂肪酸の油など）がある。
【００１５】
原則として、知られているすべてのエポキシ化されたエステル化脂肪酸を使用してよく、それには例えば、エタノール、２−エチルヘキサノールの脂肪酸エステル、ジオール（例えば、エチレングリコール及びブチレングリコールなど）の脂肪酸エステルのエステルあるいは多官能性アルコール（例えば、トリメチロールプロパン及びペンタエリトリトールなど）のエステルがある。
【００１６】
好ましくはエポキシ化植物油が使用され、より好ましくはエポキシ化された亜麻仁油又はトール油が使用され、もっとも好ましくはエポキシ化大豆油が使用される。
【００１７】
良好な結果が得られるのは、エポキシ化可塑剤が、０．１〜１５重量％、好ましくは１〜１０重量％、より好ましくは２〜８重量％のオキシラン酸素を含む場合である。
【００１８】
エポキシ化された植物油及び変性油は、過酸化物酸（ｐｅｒｏｘｉｄｅ  ａｃｉｄｓ）で植物油及び変性植物油を酸化することによって得ることができる。
【００１９】
二量化脂肪酸は、オリゴマー形成反応によって不飽和脂肪酸の単量体から得ることができる。オリゴマー混合物を、例えば蒸溜によってさらに処理して、二量化脂肪酸の含有量が多い混合物を生じさせる。二量化脂肪酸中の二重結合は、接触水素化で飽和させることができる。二量化脂肪酸という用語は、本明細書で使用されている場合、飽和と不飽和の両方のタイプの二量化脂肪酸に関して使われる。二量化脂肪酸は飽和であるのが好ましい。
【００２０】
二量化脂肪酸の誘導体を製造することも可能である。例えば、二量化脂肪酸のカルボン酸基又はそれから作られるエステル基を水素化することによって、二量化脂肪ジオールを二量化脂肪酸の誘導体として得ることができる。更なる誘導体は、カルボン酸基又はそれから作られるエステル基を、アミド基、ニトリル基、アミン基又はイソシアネート基に変換することによって得ることができる。
【００２１】
二量化脂肪酸は、３２個から４４個までの炭素原子を含むことができる。好ましくは、二量化脂肪酸は３６個の炭素原子を含む。炭素原子の量は通常は平均値である。なぜなら、二量化脂肪酸は通常、混合物として市販されているからである。
【００２２】
二量化脂肪酸の構造及び性質に関する更なる詳細は、対応するＵＮＩＣＨＥＭＡ社（ドイツ、エメリッヒ（Ｅｍｍｅｒｉｃｈ））のリーフレット「Ｐｒｉｐｏｌ  Ｃ３６−Ｄｉｍｅｒ  ａｃｉｄ」又はＣＯＧＮＩＳ社（ドイツ、デュッセルドルフ（Ｄｕｅｓｓｅｌｄｏｒｆ））のパンフレット「Ｅｍｐｏｌ  Ｄｉｍｅｒ  ａｎｄ  Ｐｏｌｙ−ｂａｓｉｃ  Ａｃｉｄｓ；Ｔｅｃｈｎｉｃａｌ  Ｂｕｌｌｅｔｉｎ  １１４Ｃ（１９９７）」に見いだすことができる。
【００２３】
二量化脂肪酸及び／又はその誘導体の残基を含むポリマーの製造において、二量化脂肪酸及びその誘導体は、モノマーとして、又は前駆体オリゴマー若しくはポリマーとして使用できる。１つの例では、前駆体オリゴマー又はポリマーは、二量化脂肪酸及び／又は二量化脂肪ジオール（ジオール又はジカルボン酸の組合せは任意である）から形成されたポリエステルである。別の例では、前駆体オリゴマー又はポリマーは、二量化脂肪酸及び／又は二量化脂肪ジアミン（ポリアミドを形成するジアミン又はジカルボン酸の組合せは任意である）から形成されたポリアミドである。
【００２４】
好ましい実施形態では、前駆体は、二量化脂肪酸及び二量化脂肪アミンの前駆体オリゴマー又はポリマーである。二量化脂肪酸と二量化脂肪アミンとの比率ならびに脂肪酸及び脂肪アミンの重合度によっては、前駆体のエンドグープが酸基又はアミン基に変わる。最終ポリマーを製造するのに用いられる更なるモノマー及び／又はプレポリマーによっては、酸末端基又はアミン末端基があったほうが望ましいことがある。
【００２５】
前駆体オリゴマー又はポリマーは、好ましくは少なくとも６００ｋｇ／ｋｍｏｌ、より好ましくは少なくとも１０００ｋｇ／ｋｍｏｌ、さらにより好ましくは少なくとも２０００ｋｇ／ｋｍｏｌの数平均分子量（Ｍｎ）を有する。Ｍｎは、好ましくは最大５０００ｋｇ／ｋｍｏｌ、より好ましくは最大２５００ｋｇ．ｋｍｏｌである。
【００２６】
二量化脂肪酸及び／又はその誘導体の残基を含むポリマーの例には、ポリエステル、ナイロン及びポリカーボネートのハードセグメントを有する熱可塑性エラストマーがあり、そのソフトセグメントが二量化脂肪酸及び／又は誘導体の残基を含む。
【００２７】
好ましくは、熱可塑性エラストマーは、ポリエステルのハードセグメントと二量化脂肪酸及び／又は誘導体の残基を含むソフトセグメントとを含むポリマーである。
【００２８】
そのような熱可塑性エラストマーは、好適には、少なくとも１種のアルキレンジオールと少なくとも１種の芳香族ジカルボン酸又はそのエステルとから誘導される反復単位から構成されるハードセグメントを含む。線状又は脂環式のアルキレンジオールは、一般には２〜８個の炭素原子、好ましくは２〜４個の炭素原子を含む。その例としては、エチレングリコール、プロピレンジオール及びブチレンジオールがある。好ましくは、プロピレンジオール又はブチレンジオールが使用され、より好ましくは１，４−ブチレンジオールが使用される。好適な芳香族ジカルボン酸の例としては、テレフタル酸、２，６−ナフタレンジカルボン酸、４，４’−ビフェニルジカルボン酸又はこれらの組合せがある。その利点は、得られるポリエステルが一般に、融点が１５０℃超、好ましくは１７５℃超、より好ましくは１９０℃超である半結晶質であることである。ハードセグメントは、任意選択で、ポリエステルの融点を一般には下げる他のジカルボン酸（例えば、イソフタル酸）から誘導される少量の単位をさらに含んでもよい。他のジカルボン酸の量は、好ましくは、ジカルボン酸の総量に対して１０モル％以下、より好ましくは５モル％以下に抑える。これは、とりわけ、コポリエーテルエステル（ｃｏｐｏｌｙｅｔｈｅｒ  ｅｓｔｅｒ）の結晶化挙動が悪影響を受けないようにするためである。ハードセグメントは、好ましくは、反復単位としてのエチレンテレフタレート、プロピレンテレフタレートから、特にブチレンテレフタレートから構成される。これらの容易に得られる単位の利点としては、好ましい結晶化挙動及び高融点があり、それゆえに、加工特性が良好であり、熱耐性及び耐薬品性が優れ、しかも耐破壊性の良好な本発明による熱可塑性エラストマーがもたらされる。
【００２９】
良好な結果は、エポキシ化植物油の量が、二量化脂肪酸及び／又はその誘導体の残基の量の１０から２００重量％の間である場合に得られる。好ましくは、組成物中のエポキシ化植物油の量は、二量化脂肪酸及び／又はその誘導体の残基の量の少なくとも３０重量％、より好ましくは少なくとも５０重量％、より好ましくは少なくとも７０重量％である。好ましくは、エポキシ化植物油の量は、二量化脂肪酸及び／又はその誘導体の残基の量の最大１５０重量％、より好ましくは最大１００重量％、さらにより好ましくは最大８０重量％である。
【００３０】
本発明による組成物は、エポキシ化油と二量化脂肪酸及び／又はその誘導体の残基を含むポリマーを含有する粒状体とをタンブルミキサー内で混合し、エポキシ化植物油が粒状体に浸透するまでそれを高温に維持することにより、製造することができる。その後、そのようにして得られた本発明による組成物の粒状体を、例えば、射出成形、ブロー成形又は押し出し成形によって造形品に加工することが可能である。
【００３１】
好ましくは、本発明による組成物は、例えば、二軸スクリュー押出機内で組成物を溶融混合することによって製造する。二量化脂肪酸及び／又はその誘導体の残基を含むポリマーを押出機の第１供給開口部から添加し、エポキシ化植物油を１つ又は複数の箇所で押出機に注入することが可能である。
【００３２】
本発明による組成物は、靴底、管、ケーブル外被、ソフトタッチの用途、ＣＶＪブーツ（ＣＶＪ  ｂｏｏｔｓ）などの製造に使用できる。
【００３３】
本発明を以下に実施例によって説明するが、実施例に限定されることはない。
【００３４】
［用いた物質］
ポリマー１：  ３６個の炭素原子を有する二量化脂肪酸の残基を１５重量％含み、残りが１，４−ブチレンジオールとテルフタル酸とのハードセグメントであるポリマー。
【００３５】
ポリマー２：  ポリマー１と同様であるが、二量化脂肪酸の残基を３０重量％含む。
【００３６】
ポリマー３：  二量化脂肪酸及び二量化脂肪アミンの残基（どちらも３６個の炭素原子を有する）を３５重量％含み、残りが１，４−ブチレンジオールとテルフタル酸とのハードセグメントであるポリマー。
【００３７】
ポリマー４：  ポリマー３と同様であるが、二量化脂肪酸及び二量化脂肪アミンの残基を５０重量％含む。
【００３８】
ポリマー５：  ポリマー３と同様であるが、二量化脂肪酸及び二量化脂肪アミンの残基を４２重量％含む。
【００３９】
ポリマー６：  ポリマー３と同様であるが、二量化脂肪酸及び二量化脂肪アミンの残基を５５重量％含む。
【００４０】
ＥＳＯ：  Ｄｒａｐｅｘ（商標）３９（Ｃｈｅｍｔｕｒａ  ｃｏｒｐ．（米国）提供のエポキシ化大豆油）。
【００４１】
ＥＬＯ：  Ｄｒａｐｅｘ（商標）１０．４（Ｄｒａｐｅｘ  ｃｏｒｐ．（米国）提供のエポキシ化亜麻仁油）。
【００４２】
［試験手順］
融点（Ｔｍ）は、Ｍｅｔｔｌｅｒ  ＤＳＣ  ８２８Ｄを用いてＤＳＣによって求めた。少量のポリマーの粒状体から約８ｍｇの物質を試料ホルダーに入れた。物質及び試料ホルダーをＤＳＣ装置に入れ、２５０℃に加熱し、再び室温まで冷却した。どちらも、１０℃／分の速度で行った。その後、温度を１０℃／分で上昇させた。融点は、結晶化熱のピークの最大値から求めた。
【００４３】
Ｅ−モジュラス（Ｅ−Ｍｏｄｕｌｕｓ）は、幅が約２．０ｍｍ、厚さが０．０９ｍｍ、クランプ間長さ（ｌｅｎｇｔｈ  ｂｅｔｗｅｅｎ  ｃｌａｍｐｓ）が約２１．８ｍｍである試料に対して、１Ｈｚの周波数及び５℃／分の加熱速度でＲｈｅｏｍｅｔｒｉｃｓ  ＲＳＡ−ＩＩ  ＤＭＳを用いて様々な温度で求めた。この方法は、ＡＳＴＭ  Ｄ５０２６に従ったものである。２３℃でのＥ−モジュラスを報告する。ポリマーの粒状体を真空下で１１０℃において１６時間乾燥させ、粒状体を２５０℃でフィルムに圧縮成形して製造して得たフィルムから、試料を切り取った。
【００４４】
［実施例１の組成物の調製及び比較実験Ｃ］
それぞれ１５重量％の二量化脂肪酸の残基を含むポリマー１及び２を、スクリュー直径が３０ｍｍであるＷｅｒｎｅｒ  ａｎｄ  Ｐｆｌｅｉｄｅｒｅｒ（商標）共回転二軸スクリュー押出機に供給した。大豆油および及びエポキシ化土豆油を、二軸スクリュー押出機の溶融ゾーンと混合ゾーンの間において、注入点１０Ｄで押出機の出口から注入した。出口の溶融温度は２４０℃であり、生産量は２０ｋｇ．ｈであった。
【００４５】
［実施例Ｉ］
ポリマー１とエポキシ化大豆油との組成物。組成物は、８５重量％のポリマー及び１５重量％のエポキシ化大豆油を含む。全組成物は、１２．７重量％の二量化脂肪酸の残基を含み、その結果、次のようになる：二量化脂肪酸の量＋エポキシ化大豆油の量＝２７．７重量％。２３℃でのＴｍ、Ｔｇ及びＥ−モジュラス（２３℃）を求めた。結果を表１に示す。
【００４６】
［比較実験Ａ］
二量化脂肪酸残基を１５重量％含むポリマー１からなる組成物。結果を表１に示す。
【００４７】
［比較実験Ｂ］
二量化脂肪酸残基を３０重量％含むポリマー２からなる組成物。結果を表１に示す。
【００４８】
［比較実験Ｃ］
実施例１と同様であるが、用いられた大豆油はエポキシ化されていない。結果を表１に示す。
【００４９】
【表１】
0005861245.tif 000002
【００５０】
比較実験Ａ及びＢを比較すると、ポリマー中の二量化脂肪酸の残基の量が増えると、モジュラスが非常に小さくなり、溶融温度が低くなることが明らかである。大豆油を加えても（比較実験Ａ対Ｃを参照）、ガラス転移温度に対する影響はほとんどない。
【００５１】
これに対してエポキシ化大豆油を加えると（比較実験Ａ対実施例Ｉを参照）、ガラス転移温度が著しく低くなり、Ｅモジュラスの低下が小さいことが分かる。
【００５２】
［実施例ＩＩ及びＩＩＩの組成物の調製］
それぞれ９０重量％のポリマー２及び３と１０重量％のエポキシ化亜麻仁油（ＥＬＯ）との混合物を、丸底フラスコ中で１５０℃において１２０分間加熱して、亜麻仁油が窒素下でポリマー中に拡散するようにさせた。
【００５３】
［実施例ＩＩ］
ポリマー３とエポキシ化亜麻仁油との組成物。組成物は、９０重量％のポリマー及び１０重量％とエポキシ化大豆油とを含む。全組成物は、３１．５重量％の二量化脂肪酸及び二量化脂肪ジアミンの残基を含み、その結果、次のようになる：二量化脂肪酸及び二量化脂肪アミンの量＋エポキシ化亜麻仁油の量＝４１．５重量％。Ｔｍ、Ｔｇ及びＥ−モジュラス（２３℃）を求めた。結果を表２に示す。
【００５４】
［実施例ＩＩＩ］
ポリマー４とエポキシ化亜麻仁油との組成物。組成物は、９０重量％のポリマーと１０重量％のエポキシ化大豆油とを含む。全組成物は、４５重量％の二量化脂肪酸及び二量化脂肪ジアミンの残基を含み、その結果、次のようになる：  二量化脂肪酸及び二量化脂肪アミンの量  ＋  エポキシ化亜麻仁油の量  ＝  ５５重量％。Ｔｍ、Ｔｇ及びＥ−モジュラス（２３℃）を求めた。結果を表２に示す。
【００５５】
［比較実験Ｄ］
４２重量％の二量化脂肪酸及び二量化脂肪アミンの残基を含むポリマー５からなる組成物。結果を表１に示す。
【００５６】
［比較実験Ｅ］
５５重量％の二量化脂肪酸及び二量化脂肪アミンの残基を含むポリマー６からなる組成物。結果を表１に示す。
【００５７】
【表２】
0005861245.tif 000003
【００５８】
実施例ＩＩと比較実験Ｄを比較すると、二量化脂肪酸及び二量化脂肪ジアミンの残基の一部をＥＬＯで交換することにより、Ｔｇは低くなり、融点は上昇することが明らかである。同じことは、実施例ＩＩＩと比較実験Ｅを比較した場合にも言える。